(57)【要約】【課題】新規な化学構造を有するヒドロゲル化剤、及びヒドロゲルを提供すること。【解決手段】式（１）で示される、エチレングリコールのオリゴマー又はポリマー誘導体を結合したベンズアミド誘導体、式（１）で示されるベンズアミド誘導体を有効成分として含むヒドロゲル化剤、及び、式（１）で示されるベンズアミド誘導体と水とを含んでなるヒドロゲル。（式中で、ＸはＯＨ又はＮＨ２を、ｋは０から４までの整数を、ｍは１から、好ましくは７から、１００までの整数を、ｎは１から、好ましくは２から、６までの整数を表す。また、Ｒ１は酸素原子を介して結合した炭素数８から２２まで、好ましくは１２から１８までの炭化水素基を、Ｒ２はＨ、又は、酸素原子を介して結合した炭素数１から２２まで、好ましくは１８までの炭化水素基を、Ｒ３はＨ、又は、酸素原子を介して結合した炭素数１から２２まで、好ましくは１８までの炭化水素基を表し、Ｒ２とＲ３は同時にＨでなく、Ｒ１、Ｒ２、Ｒ３の少なくとも１つに不飽和結合が含まれる。）2010059324.tif 000006【選択図】なし【特許請求の範囲】
【請求項１】
式（１）で示されるベンズアミド誘導体。
【化１】
2010059324.tif 000004
（式中で、ＸはＯＨ又はＮＨ２を、ｋは０から４までの整数を、ｍは１から１００までの整数を、ｎは１から６までの整数を表す。また、Ｒ１は酸素原子を介して結合した炭素数８から２２までの炭化水素基を、Ｒ２はＨ、又は、酸素原子を介して結合した炭素数１から２２までの炭化水素基を、Ｒ３はＨ、又は、酸素原子を介して結合した炭素数１から２２までの炭化水素基を表し、Ｒ２とＲ３は同時にＨでなく、Ｒ１、Ｒ２、Ｒ３の少なくとも１つに不飽和結合が含まれる。）
【請求項２】
式（２）で示されるベンズアミド誘導体。
【化２】
2010059324.tif 000005
（式中で、ＸはＯＨ又はＮＨ２を、ｋは０から４までの整数を、ｍは７から１００までの整数を、ｎは２から６までの整数を表す。また、Ｒ１は酸素原子を介して結合した炭素数１２から１８までの炭化水素基を、Ｒ２はＨ、又は、酸素原子を介して結合した炭素数１から１８までの炭化水素基を、Ｒ３はＨ、又は、酸素原子を介して結合した炭素数１から１８までの炭化水素基を表し、Ｒ２とＲ３は同時にＨでなく、Ｒ１、Ｒ２、Ｒ３の少なくとも１つに不飽和結合が含まれる。）
【請求項３】
請求項１又は請求項２に記載のベンズアミド誘導体を有効成分として含むヒドロゲル化剤。
【請求項４】
請求項１又は請求項２に記載のベンズアミド誘導体と水とを含んでなるヒドロゲル。
【発明の詳細な説明】
【技術分野】
【０００１】
本発明は、新規な化学構造を有するヒドロゲル化剤、及びヒドロゲルに関するものである。
【背景技術】
【０００２】
低分子ゲルは、低分子化合物が分子間力による自己組織化により３次元ネットワークを形成することによって、溶媒分子を捕捉したゲルである（例えば、非特許文献１参照）。
【０００３】
低分子ゲルは、ゲルを形成する低分子化合物の分子設計が可能なことから、分離膜、センサー、触媒、電子材料、バイオ素材等、様々な分野への応用が期待されている（例えば、非特許文献２参照）。
【０００４】
我々も、新規な構造を有する３，４，５−長鎖アルキルオキシベンズアミド誘導体を合成し（特許文献１参照）、その一部の化合物が有機溶媒をゲル化することを見出し、さらに高いゲル化能を有する化合物を提供した（特許文献２参照）。
【０００５】
しかし、バイオ素材への応用を考えた場合、有機溶媒をゲル化したオルガノゲルよりも、水をゲル化したヒドロゲルが望ましいことは明らかであるが、低分子が形成するヒドロゲルの報告は少ない（例えば、非特許文献３参照）。また、得られたヒドロゲルをバイオ素材として利用する場合、ヒドロゲル自体が生体適合性を持つことが望ましいが、こうした観点からの報告はほとんど無かった。
【０００６】
我々は、これまでに、エチレングリコールのオリゴマー又はポリマー誘導体を結合した３，４，５−長鎖アルキルオキシベンズアミド誘導体を合成し、これらの化合物が医療用材料等に生体適合性を付与する目的で使用できること（特許文献３参照）、また、これらの化合物が有機溶媒をゲル化すること（特許文献４参照）を開示したばかりでなく、さらに、これらの化合物がヒドロゲルを形成することを見出した（特許文献５参照）。しかし、目的や用途に応じてヒドロゲルの物性や調製法等を最適化するために、さらに新規な分子構造を有するヒドロゲル化剤の開発が望まれている。また、光学材料、電子材料、バイオ素材等への応用では、ヒドロゲルの透明性が高いことが望ましい。
【０００７】
【特許文献１】特開２００１−１２２８８９号公報
【特許文献２】特開２００４−２６２８０９号公報
【特許文献３】特開２００５−２３２０６１号公報
【特許文献４】特開２００５−２３２２７８号公報
【特許文献５】特開２００７−２１７５５１号公報
【非特許文献１】ケミカル・レビュー（Ｃｈｅｍ．Ｒｅｖ．）、１９９７年、９７巻、ｐ．３１３３−３１５９
【非特許文献２】アンゲバンテ・ヘミー・インターナショナル・エディション（Ａｎｇｅｗ．Ｃｈｅｍ．Ｉｎｔ．Ｅｄ．）、２０００年、３９巻、ｐ．２２６３−２２６６
【非特許文献３】ケミカル・レビュー（Ｃｈｅｍ．Ｒｅｖ．）、２００４年、１０４巻、ｐ．１２０１−１２１７
【発明の開示】
【発明が解決しようとする課題】
【０００８】
本発明の課題は、新規な化学構造を有するヒドロゲル化剤、及びヒドロゲルを提供することにある。
【課題を解決するための手段】
【０００９】
上記課題に関して鋭意検討した結果、本発明者らは、式（１）で示されるエチレングリコールのオリゴマー又はポリマー誘導体を結合し、酸素原子を介して結合した炭化水素基に不飽和結合を含む新規なベンズアミド誘導体が、これまでに検討した飽和のアルキルオキシ基を有するベンズアミド誘導体と同様に、親水性のオリゴエチレングリコール部分の長さ、疎水性の炭化水素基の長さ、及び、ゲル化の条件の適切な選択によって、ヒドロゲルを形成し、加えて、対応する飽和のアルキルオキシ基を有するベンズアミド誘導体より透明性の高いヒドロゲルを与えることを見出し、本発明を完成するに至った。
【００１０】
【化１】
2010059324.tif 000002
（式中で、ＸはＯＨ又はＮＨ２を、ｋは０から４までの整数を、ｍは１から、好ましくは７から、１００までの整数を、ｎは１から、好ましくは２から、６までの整数を表す。また、Ｒ１は酸素原子を介して結合した炭素数８から２２まで、好ましくは１２から１８までの炭化水素基を、Ｒ２はＨ、又は、酸素原子を介して結合した炭素数１から２２まで、好ましくは１８までの炭化水素基を、Ｒ３はＨ、又は、酸素原子を介して結合した炭素数１から２２までの、好ましくは１８までの炭化水素基を表し、Ｒ２とＲ３は同時にＨでなく、Ｒ１、Ｒ２、Ｒ３の少なくとも１つに不飽和結合が含まれる。）
すなわち、本発明は、式（１）で示されるベンズアミド誘導体、式（１）で示されるベンズアミド誘導体を有効成分として含み、ヒドロゲルを形成するヒドロゲル化剤、及び、式（１）で示されるベンズアミド誘導体と水とを含んでなるヒドロゲルを提供する。
【発明の効果】
【００１１】
本発明は、分子の自己組織化により、エチレングリコールのオリゴマー又はポリマーを部分構造とする化合物がヒドロゲル化する希な分子種に、新たな分子構造の多様性を加えるものである。
【発明を実施するための最良の形態】
【００１２】
本発明のベンズアミド誘導体は、式（１）で表される化合物である。
【化２】
2010059324.tif 000003
（式中で、ＸはＯＨ又はＮＨ２を、ｋは０から４までの整数を、ｍは１から、好ましくは７から、１００までの整数を、ｎは１から、好ましくは２から、６までの整数を表す。また、Ｒ１は酸素原子を介して結合した炭素数８から２２まで、好ましくは１２から１８までの炭化水素基を、Ｒ２はＨ、又は、酸素原子を介して結合した炭素数１から２２まで、好ましくは１８までの炭化水素基を、Ｒ３はＨ、又は、酸素原子を介して結合した炭素数１から２２までの、好ましくは１８までの炭化水素基を表し、Ｒ２とＲ３は同時にＨでなく、Ｒ１、Ｒ２、Ｒ３の少なくとも１つに不飽和結合が含まれる。）
なお、室温付近でのヒドロゲル形成の観点からｍは７以上、Ｒ１の炭素数は１２から１８まで、Ｒ２とＲ３の炭素数は１８以下が好ましく、合成工程の観点からｎは２以上が好ましい。
式（１）で示されるベンズアミド誘導体は、例えば、エチレングリコールのオリゴマー又はポリマーのアミン誘導体と、相当する酸素原子を介して結合した炭化水素基を有する安息香酸誘導体とのアミド縮合によって得られる（特開２００５−２３２０６１号公報）。また、末端のＸとエチレングリコールのオリゴマー又はポリマーの間のアルキル鎖長、及び、ベンズアミドとエチレングリコールのオリゴマー又はポリマーの間のアルキル鎖長は、下に記載のエチレングリコールのオリゴマー又はポリマーのアミン誘導体の合成法に準じて、適当な末端修飾を施すことによって得られる。
【００１３】
エチレングリコールのオリゴマー又はポリマーのアミン誘導体は、例えば、市販のエチレングリコールのオリゴマー又はポリマーの一端、又は、両端を、順次、トシル化、トシル基のヨウ素化、ヨウ素基のフタルイミドへの変換、ヒドラジンによる脱保護によって得られる。また、市販で入手できない長さのオリゴマーについては、オリゴエチレングリコールの一端を保護し、他の一端をトシル化して、合計が必要な長さとなるオリゴエチレングリコールと縮合の後、脱保護して得られる化合物（ジャーナル・オブ・オーガニック・ケミストリー（Ｊ．Ｏｒｇ．Ｃｈｅｍ．）２００４年、６９巻、ｐ．６３９−６４７）の一端、又は、両端を、順次、トシル化、トシル基のヨウ素化、ヨウ素基のフタルイミドへの変換、ヒドラジンによる脱保護によって得られる（バイオケミストリー（Ｂｉｏｃｈｅｍｉｓｔｒｙ）１９８０年、１９巻、ｐ．４５９５−４６００）。あるいは、トシル化に続いて、トシル基のアジド化、それに引き続く還元によっても同様の化合物が得られる。
【００１４】
不飽和の長鎖のアルキルオキシ基を有する安息香酸誘導体は、以下に記載する、各種の安息香酸誘導体合成の側鎖エーテル化のステップで、不飽和結合を含む炭化水素基を導入する部位に不飽和炭化水素化剤を用いることによって合成される。
【００１５】
３、４、５位に酸素原子を介して同じ炭化水素基を結合した安息香酸誘導体は、３，４，５−トリヒドロキシ安息香酸エステルをエーテル化の後、エステルを加水分解することによって得られる。
【００１６】
５位が水素で、３位と４位に酸素原子を介して同じ炭化水素基を結合した安息香酸誘導体は、３，４−ジヒドロキシ安息香酸エステルを原料に、３位と４位を同時にエーテル化した後、エステルを加水分解することによって得られる。また、３位と４位に酸素原子を介して異なる炭化水素基を持つ安息香酸誘導体は、例えば、３位と４位の反応性の違いを利用して、４位を選択的にエーテル化し、続いて、３位を４位とは異なる炭化水素化剤によってエーテル化した後、エステルを加水分解することによって得られる。
【００１７】
５位に酸素原子を介して３位と４位とは異なる炭化水素基を有する安息香酸誘導体は、例えば、３，４，５−トリヒドロキシ安息香酸エステルの３位と４位をボロン酸誘導体の選択的な架橋を用いて保護し、５位をエーテル化の後、該ボロン酸誘導体を脱保護し、上記と同様の方法で、３位と４位のエーテル化と、それに続くエステルの加水分解によって得られる。
【００１８】
４位が水素で、３位と５位に酸素原子を介して同じ炭化水素基を結合した安息香酸誘導体は、３，５−ジヒドロキシ安息香酸エステルを原料に、３位と５位を同時にエーテル化した後、エステルを加水分解することによって得られる。また、３位と５位に酸素原子を介して異なる炭化水素基を有する安息香酸誘導体は、例えば、エーテル化の際の炭化水素化剤の当量を抑えて、片側がエーテル化されたものを単離し、残りの水酸基を異なる炭化水素化剤でエーテル化した後、エステルを加水分解することによって得られる。
【００１９】
４位に酸素原子を介して３位と５位とは異なる炭化水素基を結合した安息香酸誘導体は、例えば、３，４，５−トリヒドロキシ安息香酸エステルの４位の反応性の差を利用して、まず、４位をエーテル化の後、上記と同様の方法で、３位と５位のエーテル化と、それに続くエステルの加水分解によって得られる。
【００２０】
式（１）で示されるベンズアミド誘導体は、そのまま単独で、あるいは、そのヒドロゲル化を妨げない物質との混合物として、ヒドロゲル化剤として用いることができる。
【００２１】
ヒドロゲルは、式（１）で示されるベンズアミド誘導体を有効成分として含むヒドロゲル化剤を、適当量、水に懸濁させ、そのままヒドロゲルを用いる温度まで加熱するか、又は、一旦、ヒドロゲル化剤が溶解する温度まで加熱の後、室温まで冷却するか、該冷却後再度加熱するか、若しくは、該冷却後さらに低い温度まで冷却することによって製造する。
【００２２】
以下に、本発明をさらに詳細に説明するが、本発明は以下の記述に限定されるものではない。なお、以下において、ＥＤＣ・ＨＣｌは水溶性カルボジイミド塩酸塩の、ＨＯＢｔは１−ヒドロキシベンゾトリアゾール水和物の、ＰＥＧはポリエチレングリコールの略号である。
【実施例】
【００２３】
＜実施例１＞
（式（１）で、Ｘ＝ＯＨ、ｋ＝０、ｍ＝２９〜３２、ｎ＝２、Ｒ１＝Ｒ３＝オレイルオキシ基、Ｒ２＝ＯＣＨ３であるベンズアミド誘導体の合成）
没食子酸メチル(4.16 g, 21.6 mmol) をアセトン (100 ml) に溶解し、炭酸カリウム(3.60 g, 34.0 mmol)とジメチル硫酸 (2.06 ml, 21.6 mmol) を加え、室温で24時間撹拌させたのち、オイルバスを使い56℃で4時間加熱還流した。反応終了後室温に戻し、少量の水を反応溶液に加え、酢酸エチルで抽出を行い、飽和NaCl水溶液で洗った。無水硫酸ナトリウムを加え反応溶液を脱水した。シリカゲルカラムクロマトグラフィー(ヘキサン:酢酸エチル=2:1)で精製し、3,5-ジヒドロキシ-4-メトキシ安息香酸メチル(2.320 g, 11.71 mmol, 54%) を得た。
【００２４】
3,5-ジヒドロキシ-4-メトキシ安息香酸メチル(0.985 g, 4.97 mmol) をDMF (150 ml) に溶解し、オレイル塩化物(5.70 g, 20.0 mmol)、K2CO3 (10 g) を加え、65℃に熱しN2気流下で一晩撹拌した。反応終了後室温に戻し、5%HCl水溶液(200 ml)を加え撹拌した。ヘキサン(200 ml) を加え撹拌し、有機相を抽出し、4%NaHCO3水溶液と飽和NaCl水溶液で洗った。抽出した反応溶液を無水硫酸ナトリウムで脱水し、シリカゲルカラムクロマトグラフィー(ヘキサン:ジクロロメタン=1:1)で精製し、3,5-ビス（オレイルオキシ）-4-メトキシ安息香酸メチル(1.79 g, 2.55 mmol, 51%) を得た。
【００２５】
1H-NMR (CDCl3) δ = 7.30 (2H, s, 2,6-H), 4.03 (4H, t, J = 7 Hz, 3,5-OCH2), 3.892, 3.886 (each 3H, s, 4-OCH3, COOCH3), 1.82 (4H, quintet, J = 7 Hz, 3,5-OCCH2), 1.47 (4H, quintet, J = 7 Hz, 3,5-OC2CH2), 1.31, 1.26 (54H, m, 3,5-OC3C14H26), 0.88 (6H, t, J = 7 Hz, 3,5-OC17CH3).
3,5-ビス（オレイルオキシ）-4-メトキシ安息香酸メチル(0.893 g, 1.28 mmol) をエタノール(30 ml)と水(10 ml) に溶解し、水酸化カリウム(1.2 g) を加え、78℃で一晩加熱還流した。反応溶液を室温に戻し、2% HCl水溶液(50 ml) 、ジクロロメタン(30 ml) を加えさらに50時間撹拌した。反応終了後、溶媒を留去し、メタノールを加え粗結晶を得た。乾燥させた粗結晶を1-プロパノールに加え、55℃に熱して溶解させた。反応溶液を室温に戻し、さらに冷却すると結晶が析出した。メタノールで結晶を洗い、3,5-ビス（オレイルオキシ）-4-メトキシ安息香酸(0.78 g, 1.14 mmol, 89%) を得た。
【００２６】
1H-NMR (CDCl3) δ = 7.31 (2H, s, 2,6-H), 4.04 (4H, t, J = 7 Hz, 3,5-OCH2), 3.91 (3H, s, 4-OCH3), 1.83 (4H, quintet, J = 7 Hz, 3,5-OCCH2), 1.47 (4H, quintet, J = 7 Hz, 3,5-OC2CH2), 1.31, 1.25 (54H, m, 3,5-OC3C14H26), 0.87 (6H, t, J = 7 Hz, 3,5-OC17CH3).
3,5-ビス（オレイルオキシ）-4-メトキシ安息香酸(0.368 g, 0.537 mmol) をジクロロメタン(10 ml) に溶解し、HOBt (0.092 g, 0.650 mmol)とEDC・HCl (0.125 g, 0.650 mmol) を加え、室温で1時間撹拌した。ジクロロメタン(5 ml) にPEG 1540 mono-amineを溶解し、滴下ロートを用いて反応溶液に滴下しながら、さらに2時間撹拌した。反応終了後、有機相を4%NaHCO3水溶液、飽和NaCl水溶液の順で洗浄し、無水硫酸ナトリウムで脱水した。乾燥剤をろ別して、溶媒を留去した。残渣をシリカゲルカラムクロマトグラフィー(クロロホルム：メタノール＝9：1)で精製し、実施例１のベンズアミド誘導体(0.802 g, 0.383 mmol, 71%) を得た。
【００２７】
1H-NMR (CDCl3) δ = 7.03 (2H, s, 2,6-H), 4.03 (4H, t, J = 7 Hz, 3,5-OCH2), 3.85 (3H, s, 4-OCH3), 3.72-3.49 (128H, m, OCH2CH2 × 32), 1.82 (4H, quintet, J = 7 Hz, 3,5-OCCH2), 1.46 (4H, quintet, J = 7 Hz, 3,5-OC2CH2), 1.31, 1.26 (54H, m, 3,5-OC3C14H26), 0.87 (6H, t, J = 7 Hz, 3,5-OC17CH3).
＜実施例２＞
（ヒドロゲル形成）
実施例１で合成したベンズアミド誘導体を、６０ｍＭの濃度になるように、純水中に分散させ、一端、１００度に加熱の後、室温に戻した。
【００２８】
室温では溶液状態だったが、昇温によって、５８℃で目視にて透明なヒドロゲルを与えることが倒置法により確認された。なお、倒置法とは、溶液がゲル状態になったことを、サンプル容器を倒置することによって確認する方法である。
＜参考例１＞
（式（１）で、Ｘ＝ＯＨ、ｋ＝０、ｍ＝２９〜３２、ｎ＝２、Ｒ１＝Ｒ３＝オクタデシルオキシ基、Ｒ２＝ＯＣＨ３であるベンズアミド誘導体のヒドロゲル形成）
実施例１と同様の方法で合成した、式（１）で、Ｘ＝ＯＨ、ｋ＝０、ｍ＝２９〜３２、ｎ＝２、Ｒ１＝Ｒ３＝オクタデシルオキシ基、Ｒ２＝ＯＣＨ３であるベンズアミド誘導体のヒドロゲル形成を、実施例２と同様の方法で検討した。その結果、この化合物は、室温で白濁したヒドロゲルを与えることが観察された。
【産業上の利用可能性】
【００２９】
本発明が提供するヒドロゲルは、生体適合性が知られるエチレングリコールのオリゴマーまたはポリマー構造を有し、３次元細胞培養、細胞や蛋白質の分離・精製、蛋白質医薬品の徐放等に利用することができる。